(57)【要約】      （修正有）【課題】反射率を高めてシート温度の上昇を抑制しつつ遮光率の低下を抑制し、紫外光領域の波長を選択的に遮光する茶樹用被覆シートを提供する。【解決手段】シートを構成する緯糸又は経糸の少なくともいずれかが、内部に少なくとも１種類の白色顔料を含む１又は２以上の種類のフィラーを多数含有する白色のテープであり、かつ、白色テープはオレフィン系樹脂フィルムを延伸して薄肉化することにより両表面に顔料及びその周囲に形成されたボイドをコアとした多数の突起部が形成された延伸反射テープ３１であり、白色顔料の少なくとも一部が紫外光を吸収する物質である茶樹用被覆シート。【選択図】図１
2020198807.tif 000002
【特許請求の範囲】
【請求項１】
茶樹用被覆シートであって、当該シートを構成する緯糸又は経糸の少なくともいずれかが、内部に少なくとも１種類の白色顔料を含む１又は２以上の種類のフィラーを多数含有する白色のテープであり、かつ、当該白色テープはオレフィン系樹脂フィルムを延伸して薄肉化することにより両表面に前記フィラー及びその周囲に形成されたボイドをコアとした多数の突起部が形成された延伸反射テープであることを特徴とする
茶樹用被覆シート
【請求項２】
前記フィラー中の少なくとも１種類のフィラーが紫外光を吸収する物質であることを特徴とする請求項１に記載する茶樹用被覆シート
【請求項３】
前記白色顔料のうち少なくとも１種類の白色顔料が紫外光を吸収する物質であることを特徴とする請求項２に記載する茶樹用被覆シート
【請求項４】
前記白色顔料のうち少なくとも１種類の白色顔料が酸化チタンであることを特徴とする請求項２又は請求項３に記載する茶樹用被覆シート
【請求項５】
前記シートを構成する緯糸又は経糸のいずれかを前記延伸反射テープとし、他方を黒色の素材とすることを特徴とする請求項１ないし請求項４のいずれか１項に記載する茶樹用被覆シート
【請求項６】
前記シートを構成する緯糸を前記延伸反射テープとし、前記シートを構成する経糸を黒色の素材とすることを特徴とする請求項５に記載する茶樹用被覆シート
【請求項７】
前記経糸に係る黒色素材について、黒色延伸テープの上面に光反射材を積層した複合延伸テープを含む素材とすることを特徴とする請求項６に記載する茶樹用被覆シート
【請求項８】
前記緯糸と前記縦糸の製織方法を綾織り又は朱子織りとし、かつ、経糸が沈む比率を高くすることを特徴とする請求項５又は請求項６に記載する茶樹用被覆シート
【請求項９】
前記製織法を絡み織とすることを特徴とする請求項６ないし請求項８のいずれか１項に記載する茶樹用被覆シート
【発明の詳細な説明】
【技術分野】
【０００１】
本発明は主に緑茶を製造するための茶樹を栽培する際に茶樹に被覆するシートに関する。
【背景技術】
【０００２】
一定期間遮光した状態で栽培する被覆栽培により、茶葉は、葉脈の分布が粗で柔らかく、葉厚が薄く、かつ、葉緑素の増加により緑が濃い茶葉になる。加えて、旨み成分であるテアニンがカテキンに変化することを防止する効果を有するため、古くから旨み成分の多い高級茶の栽培法として用いられてきた。
【０００３】
伝統的な被覆栽培法として本簾被覆による棚掛け被覆がある。本簾被覆は、茶園に２メートル程度の高さの被覆棚を設け、新葉が１〜２枚開葉した時期に、６０％程度の遮光率となるようによしずで茶園全体を覆って７〜１０日維持し、その後全体で９５〜９８％の遮光率となるようによしずの上に稲わらをまいて１０日間程度維持する被覆法である。
【０００４】
本簾被覆による棚掛け被覆により栽培された茶葉は、蒸熱から揉み工程を経て高級茶である玉露となったり、揉まずにてん茶とされた後石臼で挽かれて抹茶となる。
【０００５】
かかる本簾被覆は多大な労力と熟練を要し費用もかさむことから、その代替として黒色の化学繊維資材を用いて２段の被覆を行なう棚掛け被覆（以下、「黒色化繊棚掛け被覆」という。）が開発され、最近では棚掛け被覆の大半は黒色化繊棚掛け被覆となっている。黒色化繊棚掛け被覆は、新葉が１枚開いた時期に、遮光率７０％程度の黒色化繊のネットを上段及び側面に展張して７〜１０日間維持し、その後下段に遮光率９０％程度のネットを展張して、二重被覆により併せて９５〜９８％の遮光率として２週間程度維持する被覆法である。
【０００６】
一方、棚掛け被覆法以外の被覆法として直掛け被覆法がある。直掛け被覆法は被覆資材を茶樹に直接被せる被覆法である。棚掛け被覆法は、黒色化繊棚掛け被覆であっても、棚の設置費用等が高額であることから、より簡易・低コストな被覆法として採用が増えている。直掛け被覆により栽培された茶葉は、棚掛け被覆には劣るものの、通常の露地栽培による煎茶と比べると鮮やかな色彩、旨み成分の多い味等品質に優れている。このため、高級煎茶として用いられる他、てん茶とされた後にボールミルで粉砕された広義の抹茶として用いられている。特に広義の抹茶が、食品向けとして近年輸出を含めた需要が急増している。
【０００７】
直掛け被覆法は、製品の用途に基づく品質を考慮して６０〜９０％程度の遮光率を有する黒色の化学繊維を用い、新葉が２枚程度開いた時期から茶樹をすっぽり覆うように直接被せ、２〜３週間維持する被覆法である。
なお、棚掛け被覆法の簡易版としてトンネル形状に非接触で茶樹を覆うトンネル被覆もある。
【０００８】
ところで、被覆法は茶樹が必要とする太陽光の照射を人為的に制限することによって、人間が欲する良質な茶葉を獲得する手段であり、茶樹にとってはストレスとなる。長期間にわたる過度の被覆栽培によって茶樹が弱体化し、次茶期の生育不良や減収を招くおそれがあることから、過度な遮光は控え、茶樹のストレスを軽減することが必要である。
【０００９】
棚掛け被覆においては、熟練や労力の還元からほとんど黒色化繊棚掛け被覆に代替されてきているが、品質の面からは黒色化繊棚掛け被覆は本簾被覆に比べて劣ると評価されている。この原因として、単なる遮光率ではなく、紫外光領域の遮光率の相違が指摘されている。例えば、「本ず被覆内の分光スペクトル特性と紫外線照射および除去が茶新芽の品質に及ぼす影響（茶業研究報告１１６号  ２０１３年１２月発行）では、本簾被覆の場合には紫外光領域に対して選択的に高い遮光率を有するのに対して、黒色化繊棚掛け被覆ではそのような選択的な遮光性がないことを指摘しつつ、本簾被覆と同等の高級茶を生産するためには、本簾被覆のような選択的な紫外光遮光性を有し、かつ、取扱いの簡便な資材が求められる旨記載している。
【００１０】
また、直掛け被覆法は被覆資材が茶樹に直接触れるため、被覆資材の熱が茶樹にダイレクトに伝わる。遮光目的のためシートの開口率が低く制限されており通風によって茶樹の表面の熱を奪うことは困難で、被覆資材から伝わった熱は茶樹内にこもりやすい。このことが葉焼けの原因となり、収量の低下をもたらす可能性がある。  
【００１１】
したがって、茶樹への伝達熱を少なくするために温度が上昇しにくい資材が求められ、特に直掛け被覆法において必要性が高い。又、過度とならない範囲の遮光としつつ、より品質の高い茶葉を獲得するためには、紫外光領域の光を選択的に遮光する資材が有用である。特に、高級茶の生産に用いられる黒色化繊棚掛け被覆において、その必要性が高い。
【００１２】
遮光シートとして、表面にアルミニウム蒸着による反射層を積層する技術の提案がある（特許文献１、２）。蒸着アルミニウム層による太陽光反射効果は非常に高いが、特許文献１に係る技術は被覆シート下方向への反射も同様に生じるため、かえって遮光効果を減じるという問題がある。また、特許文献２に係る技術は、特許文献１に係る技術のような問題点を克服しているが、被覆シートの緯糸として用いる場合、製織時のねじれにより反射層が上面となったり下面となったりする結果、十分に太陽光の反射効果を発揮できないという問題がある。
【００１３】
又、内部にフィラーを含有したフィルムを延伸することにより、両表面に多数の凹凸形状を発生させたテープに係る技術の提案がある（特許文献３）。しかし、同発明は、テープ上方の周囲に広く拡散反射光を照射することにより植物の生長を促進することや、紫外光領域の拡散反射光を照射することによって飛来する害虫を錯乱させることを目的としている。それに対して本発明は、上記発明とは真逆の方向のテープ下方への作用を目的としており、かつ、高品質の茶樹栽培という限定された分野の課題に対するものである。又、構成についても、上記発明は、フィラーを表面及び内部の拡散反射を引き起こすための物質として位置付けているのみで、白色顔料としてのフィラーの存在を構成要件とはしていない。又、紫外光領域の光を選択的に遮光するとの観点もない。したがって、上記発明は本発明とは異なる発明である。
【先行技術文献】
【特許文献】
【００１４】
【特許文献１】実公平５−３３３３９号公報
【特許文献２】特開２００４−１７６２１０号公報
【特許文献３】特開２０１６−２１８４４９号公報
【発明の概要】
【発明が解決しようとする課題】
【００１５】
本発明は、反射率を高めてシート温度の上昇を抑制しつつ必要な遮光率を保持する茶樹用被覆シートの提供を目的とする。また、紫外光領域の波長を選択的に遮光する茶樹用被覆シートの提供を目的とする。
【課題を解決するための手段】
【００１６】
上記課題を解決するため、本発明により、茶樹用被覆シートであって、当該シートを構成する緯糸又は経糸の少なくともいずれかが、内部に少なくとも１種類の白色顔料を含む１又は２以上の種類のフィラーを多数含有する白色のテープであり、かつ、当該白色テープはオレフィン系樹脂フィルムを延伸して薄肉化することにより両表面に前記フィラー及びその周囲に形成されたボイドをコアとした多数の突起部が形成された延伸反射テープであることを特徴とする茶樹用被覆シートが提供される。
【００１７】
上記フィラーが１種類の場合、それは白色顔料であり、複数種類の場合は少なくとも１種類の白色顔料を含む。白色顔料としての機能と表面突起形成の観点からは複数種類のフィラーを含むことが好ましいが、フィラーが１種類の場合を排除するものではない。本発明に係るフィラーはオレフィン系樹脂フィルムを製造する際にフィルム内に練り込まれるか、フィラーを含む材料の塗布や貼付によってフィルム表面にフィラー含有層を形成することによってフィルム内部に含有されることとなる。製造工程の簡便さや内部に略均一に含有することによる効果を得られる点から練り込みによる含有方法がより好ましい。
【００１８】
オレフィン系樹脂フィルムを延伸することによって、オレフィン系樹脂が流動しフィルムが薄肉化する。包含されるフィラーはオレフィン系樹脂より比重が大きく剛性が高いので、オレフィン系樹脂の流動にそのまま追随せず、又、変形しにくい。このため、フィラーの周囲にはオレフィン系樹脂とフィラーの流動性の差に基づくボイド（空隙）が発生すると共にフィラーの位置する延伸テープの表面部は延伸による流動力によって膨らんで突起部を形成することとなる。オレフィン系樹脂は合成樹脂の中でも比重が小さく（０．９程度）、射出流動性に優れている。ここで、オレフィン系樹脂に包含されるフィラーは充填材であり、主に粉末状の無機物であるが、それに限定されない。顔料とは、一定の色に着色する物質で、混合する物質と作用せず所定の色を呈する不透明物質を言うが、上記フィラーには顔料が含まれる。又、ボイドとは、空隙をいう。又、「剛性」とは、物体が曲げ・ねじれなどに対して破壊に耐える能力をいい、変形のしにくさを表す。又、「比重」とは真性比重をいい、例えば炭酸カルシウムの場合は約２．７であり、酸化チタンの場合は約４．２である。
【００１９】
なお、前記フィラーの平均粒径は機能発揮の観点から設定される。顔料としての性質を保持すること、紫外光吸収性を保持すること、表面突起の形成の観点等が考慮される。複数のフィラーの場合、その種類により発揮すべき機能が異なる場合は各々の機能に対応した平均粒径が設定される。白色顔料、紫外光吸収性フィラーについては、シートが透明になり白色が薄れたり、紫外光吸収性が低下するような極端に小さな粒径のフィラーは選択されない。
【００２０】
延伸テープの厚みに対するフィラーの粒径の比率により反射テープ表面の突起部の形成及び突起部の大きさが規定される。フィラーの粒径が一定である場合、テープ厚みが薄いほど突起部が大きくなる。一般の延伸テープの厚みは２０ないし３０μｍであるが、本件発明は、テープ強度を保持しつつ薄肉化による突起部形成を促進するため、延伸テープ厚みの範囲は５．０ないし３０．０μｍが好ましいがそれに限定されるものではない。また、フィラーは、小さすぎるとボイドが発生しにくく表面の突起部が形成されにくい。その一方、大きすぎると均等分散が困難となり、製膜が保てず未延伸フィルムに穴あき（フィッシュアイ）現象が生ずることとなる。このため、発揮する機能を考慮しつつフィラーの粒径（平均粒径）が設定される。なお、延伸テープの厚みに対するフィラーの平均粒径の比率は特に限定されず、各々の寸法範囲の中で適宜設定される。突起部を形成するためには、フィラーの配合比率は１０重量%以上であることが好ましい。一方、フィルム状態のときにフィラーの配合比率が４０重量%以上の場合にはフィルムが破れる等の不具合が発生したので、オレフィン系樹脂フィルムに対するフィラーの配合比率のMAXは３５重量%であることが好ましい。
【００２１】
表面突起形成の観点からは、対応するフィラーの平均粒径が２．５ないし６．０μｍであり、前記延伸テープの厚みが５．０ないし３０．０μｍであり、かつ、フィラーのオレフィン系樹脂フィルムに対する配合比率が１０ないし３５重量%であることが好ましい。なお、オレフィン系樹脂フィルムに対する配合比率１０ないし３５重量%とは、オレフィン系樹脂の重量及びフィラーの重量の合計に対するフィラーの重量比率をいう。
【００２２】
また、前記フィラー中の少なくとも１種類のフィラーが紫外光を吸収する物質であることを特徴とする茶樹用被覆シートが提供される。
【００２３】
含有するフィラー特有の吸収スペクトルに基づいて当該フィラーに到達した透過光のうち紫外光が吸収され、その結果、被覆シート下への紫外光の透過が減少することとなる。    
フィラーが１種類であれば、当該フィラーは白色顔料であり、かつ紫外光を吸収する性質を有する物質であることが必要である。２以上の種類のフィラーを含有する場合、その内の少なくとも１種類が紫外光吸収性を有する物質であれば良い。その場合、紫外光吸収性を有するフィラーと白色顔料であるフィラーが別の物質であって、複数の種類のフィラー全体で紫外光吸収性とシート白色化の機能を発揮するということでも良い。
【００２４】
また、白色顔料のうち少なくとも１種類の白色顔料が紫外光を吸収する物質であることを特徴とする茶樹被覆シートが提供される。
【００２５】
１のフィラーが、シート白色化の機能と紫外光吸収機能を併せ持つ。フィラーが複数の場合、他のフィラーは紫外光吸収の性質を有さない白色顔料であっても、白色顔料には該当しないが紫外光吸収の性質を有するフィラーであっても、いずれにも該当しないフィラーであっても良い。白色化や紫外光吸収性のレベルの要請、表面突起部形成や内部反射促進等の観点から適宜選択され、含有される。      
【００２６】
また、白色顔料のうち少なくとも１種類の白色顔料が酸化チタンであることを特徴とする茶樹用被覆シートが提供される。
【００２７】
酸化チタンは白色顔料であると共に紫外光を吸収する性質がある。酸化チタンの粒径は顔料としての性質を保持すること、紫外光吸収性の観点から選択される。
【００２８】
また、前記シートを構成する緯糸又は経糸のいずれかを前記延伸反射テープとし、他方を黒色の素材とすることを特徴とする茶樹用被覆シートが提供される。
【００２９】
本発明に係る茶樹被覆シートが求められる遮光性を満たすためには、本発明に係る延伸反射テープと吸光性により被覆シート下の茶樹に対する遮光性を確保できる黒色の素材とを組み合わせることが好ましく、その場合、本発明に係る茶樹被覆シートを構成する経糸と緯糸のいずれかを本発明に係る延伸反射テープとし、他方を黒色の素材とすることが遮光性と反射性を両立させる観点から好ましい。黒色の素材としてはモノフィラメント、延伸テープ、それらの組み合わせを採用することが好ましいが、その他のものを排除するものではない。
【００３０】
また、前記シートを構成する緯糸を前記延伸反射テープとし、前記シートを構成する経糸を黒色の素材とすることを特徴とする茶樹用被覆シートが提供される。
【００３１】
本発明に係る延伸反射テープを緯糸とし、黒色素材を経糸とすることが好ましい。黒色の素材としては、その他のものを排除するものではないが、モノフィラメント、延伸テープ、それらの組み合わせを採用することが好ましい。
本発明に係る延伸反射テープは内部に多数のフィラーを含有するため柔らかくなり幅方向が折り畳まれやすくなる。経糸として用いた場合、折り畳みによって生じた隙間を埋めることが困難で、平面密度が不均一なシートとなってしまう。したがって、本発明に係る延伸反射テープは緯糸とすることが好ましい。
【００３２】
また、前記経糸に係る黒色素材について、黒色延伸テープの上面に光反射材を積層した複合延伸テープを含む素材とすることを特徴とする茶樹用被覆シートが提供される。
【００３３】
黒色延伸テープを複合延伸テープとし、上面で太陽光を反射すると共にシート内部への透過光を黒色延伸テープで吸収する。複合延伸テープとしては、上面にアルミニウムを蒸着した層を積層する構成が好ましいが、それに限定されない。
【００３４】
また、前記緯糸と前記縦糸の製織方法を綾織り又は朱子織りとし、かつ、経糸が沈む比率を高くすることを特徴とする茶樹用被覆シートが提供される。
【００３５】
緯糸を本発明に係る延伸反射テープとし、経糸を黒色のモノフィラメント又は延伸テープとする場合、一般的な平織りとすると、シート表面には発明に係る延伸反射テープと黒色のモノフィラメント又は延伸テープが交互に出現するので、シート上面の色は白黒が略半々の面積となる。綾織りとし、かつ、経糸が沈む比率を高くすることによって、本発明に係る延伸反射テープの上面出現率を高く設計することができる。ここで、綾織りは経緯３本以上で作られ、経糸と緯糸が交差する点が斜めになることから斜文織りとも称される。なお、本発明は、経糸が複数の緯糸の下に沈んで製織することにより白色の延伸反射テープがシート上面により広く出現することを目的としており、綾織りや朱子織り以外の、経糸が複数の緯糸を浮沈する製織法を排除するものではない。
【００３６】
また、前記製織法を絡み織とすることを特徴とする茶樹用被覆シートが提供される。
【００３７】
絡み織とは、１本の経糸が一ないし二本の経糸にからみながら緯糸と組み合った、隙間のある織り方をいうが、絡み織とすることで被覆シート全面にわたり略均一に微少な隙間を形成することができる。
【発明の効果】
【００３８】
本発明に係る延伸反射テープの表面が白色顔料に基づく白色であることにより光反射性が担保される。白色顔料は内部練り込み等の方法によって均一により安価に延伸反射テープ内部に含有される。
【００３９】
本発明に係る延伸反射テープの光反射性が担保されることにより、被覆シートの温度上昇が抑止される。被覆シート下の茶樹はシート温度上昇による葉焼け等の弊害を防止することができる。
【００４０】
本発明の構造により、延伸反射テープの両表面共に同様の白色となり、同様の表面凹凸形状を呈する。このため、製織過程で延伸反射テープが捻られ、上面と下面が入れ替わっても効果に相違はない。リバーシブルな素材として効果を発揮できる。
【００４１】
又、本発明に係る茶樹被覆シートは、表面に多数の突起部が形成されると共にオレフィン系樹脂内部に多数のフィラーが存在することとなり、その構造により表面反射率及びシート内部反射率が高くなる、
【００４２】
被覆を実施する時期である４月末から５月末にかけて、太陽光は高い角度から照射されるため、水平面に対して極めて小さな入射角で照射されることとなる。茶樹被覆シートは茶樹の形状に沿って茶樹を半楕円状に覆うが、茶葉の先端は上方に伸び、かつ、茶樹どうしは畦を挟んで隣接して平行に配置されていることから、実際に太陽光の照射を受ける上部面の形状は平坦な形状に近い。このため、太陽光の茶樹被覆シートに対する入射角はかなり小さい。そのため、表面反射率は低くなり、反射されなかった照射光はテープ内で吸収されるかテープを透過して茶樹に達することとなる。
【００４３】
一方、本発明に係る延伸反射テープにおける表面突起部は、フィラーの粒径やフィラーの表面からの距離の相違に基づく突起部高さの相違、ボイドの存在による表面突起形状の非対称性、複数の顔料が近接している場合のそれらを反映した表面突起部形状の複合化等により複雑な凹凸形状を呈する。そのため、太陽光が照射する場所によっては大きな入射角で入光することとなり、全体的に表面反射率が高くなる。
【００４４】
加えて、いったん内部に進入した入射光も、その一部はフィラー表面における反射やボイドにおける屈折を経由した反射によりテープ表面から拡散反射光として出光し周囲を照射することとなる。なお、拡散反射光とは、反射光のうち鏡面反射光を除いたものをいう。これらの相乗効果により、本発明によるテープは従来形状のテープに比べ反射率が高まり、白色であることに加え、テープを含むシートの温度上昇、蓄熱効果をさらに防止することができる。  
【００４５】
延伸テープを極力薄くすることによって、フィラー及びボイドをコアとしたテープ表面の突起部の発生、突起部の大きさの増大を促進することができる。また、フィラーの粒径をテープの穴あきが発生しない限度でできるだけ大きくすることにより、ボイドをより大きく発生させることとなり、オレフィン系樹脂テープ表面の突起部をさらに大きく、高くすることができる。
【００４６】
又、オレフィン系樹脂中のフィラーの重量%をできるだけ大きくすることによって、オレフィン系樹脂中に存在するフィラーの密度が高まる。このことにより、テープ表面に発生する突起部の数が増え、拡散反射率が高まる。さらに、フィラー密度が高まることによって、テープ表面に近いフィラーのさらに内部に別のフィラーが存在する可能性が高まり、オレフィン系樹脂の表面と表面付近のフィラー及びボイドに当たらずに内部に進入した入射光も内部のフィラーによって反射する可能性が高くなる。これらにより、全体の反射率はさらに高くなる。
【００４７】
フィラーのうち少なくとも１種類のフィラーが紫外光吸収性を有することによって、本発明に係る延伸反射テープ中を透過する太陽光等のうち紫外光を吸収し、その結果、被覆シート下の茶樹に照射する太陽光等のうち紫外光を選択的に遮蔽できることとなる。遮光率は求められる茶葉の品質や性質に基づいて設定されるが、全波長領域に略一律な遮光率よりも、紫外光領域により強い遮光率を有することによって、より望ましい品質の茶葉が得られることが報告されている。（上述の茶業研究報告「本ず被覆内の分光スペクトル特性と紫外線照射および除去が茶新芽の品質に及ぼす影響」）高級茶は棚掛け被覆により栽培されるが、同等の遮光率を有する黒色化繊による棚掛け被覆による茶葉の品質が伝統的な本簾被覆による茶葉の品質に及ばないとされることの大きな理由がこの選択的な遮光性（紫外光領域により強い遮光率を有すること）にある可能性が高い。  
【００４８】
白色顔料が紫外光吸収性を有することにより、被覆シート温度上昇防止効果と紫外光の選択的遮光性を併せ持つことが可能となる。
【００４９】
白色顔料として含有させることが容易な酸化チタンを採用することにより、紫外光領域の光を選択的に遮光するシートを容易に作成することができる。酸化チタンは粒径が非常に小さいためテープ内に偏在せずに配置され、白色性、反射性により優れるという効果も有する。
【００５０】
本簾被覆を除く従来の被覆シートは大半が黒色化繊によるものである。被覆素材として先ず求められる性質は遮光性であり、遮光性を確保するには太陽光の吸光効果が高い黒色の素材が最も効果が高いからである。本発明に係る被覆シートはシートの温度上昇を防止しつつその構造により太陽光の反射率を上昇させたものであるが、より高い遮光性を求められる場合には、黒色化繊等の黒色素材と組み合わせることにより、遮光性とシート温度の上昇防止を両立させること、さらにはそれらと紫外光の選択的遮蔽性を併せて実現することが好ましい。
なお、遮光率の確保、シート温度の上昇防止、紫外光の選択的遮光性は本発明に係る延伸反射テープと黒色化繊等の黒色素材との組み合わせに加えて、繊度、糸の太さ等製織方法を適宜設計することによって担保される。
【００５１】
緯糸を本発明に係る白色の延伸反射テープとし経糸を黒色素材とする組み合わせにより、延伸反射テープの折り畳みによる隙間の発生等の不具合を調整することができ、緯密度の粗密構成により遮光率と通気性のレベルをコントロールすることができる。なお、本組み合わせにおける黒色素材の構成は、モノフィラメントと、隣接するモノフィラメント間に配置する黒色化繊テープとの組み合わせとすることが好ましい。経糸をモノフィラメントのみで構成すること、黒色化繊テープのみで構成することも可能であるが、モノフィラメントのみの場合はシートの機能を過度に緯糸に依存することとなり、黒色化繊テープのみの場合はテープの折れが発生した際に、均等に配置する調整が難しいことから、両者の組み合わせが好ましい。
【００５２】
黒色素材について、上面に光反射材を積層した複合テープを含むことによって、上面で極めて高い反射比率を有しつつ、透過光や経糸緯糸間等の隙間からの照射光を下面の黒色化繊で吸収し、より高い遮光性を発揮できる。単なる黒色素材と比べ、同様の光吸収率を保持しつつ表面反射率を上げることができる。黒色素材の構成はモノフィラメントと複合テープの組み合わせとすることが好ましいが、それに限定されない。
【００５３】
緯糸はチーズから引き出して織成する際に、ねじれにより上面と下面が入れ替わりやすい。このため、緯糸を複合延伸テープとすると、上面にアルミ蒸着面が現れたり、黒色化繊面が現れたり不均一になり、本発明による効果が得られない。一方、複合延伸テープを経糸として採用した場合は、経糸をテープ形状に沿って長方形に加工したヘルドを通すことによりねじれの発生を防止することができる。したがって、複合延伸テープ（アルミ蒸着等した複合延伸テープ）は経糸にのみ用いることが適切である。
【００５４】
経糸と緯糸の織り方を一般的な平織りではなく綾織りとすることによって経糸と緯糸の上面に現れる比率が変わる。緯糸をより多く上面に表すことによって、シート全体の反射率が高くなり、より効果的にシート温度の上昇を防止することができる。
【００５５】
絡み織による経糸と緯糸間の隙間により通風性が向上しシートの温度上昇を防止することができる。棚掛けの場合も直掛けの場合も強風時等に下からの風にあおられ、シートのめくれが生じるおそれがある。特に、密に織成した場合にその可能性が高い。シート全体にわたる多数の微少な隙間を形成することによりめくれを防止又は軽減することができる。さらに、直掛けの場合、シート温度の上昇による伝達熱に加え、密に織成されたシートがシート下の茶樹を蒸れさせるダメージを与え、茶樹の葉焼けの原因となる可能性があるが、一定の通風性により過度の蒸れ状態を解消することができる。なお、隙間が生じることによる遮光率は低下することとなるため、隙間の大きさや織成密度、素材選択の組み合わせにより求められる遮光率を適宜設計することが必要である。  
【図面の簡単な説明】
【００５６】
【図１】本発明に係る延伸反射テープ（緯糸）と黒色化繊等（経糸）を用いた被覆シートの概念図である。
【図２Ａ】本発明に係る延伸反射テープ（緯糸）と複合テープ等（経糸）を用いた被覆シート（上面）の概念図である。
【図２Ｂ】本発明に係る延伸反射テープ（緯糸）と複合テープ等（経糸）を用いた被覆シート（下面）の概念図である。
【図３】本発明に係る延伸反射テープ（緯糸）と黒色化繊等（経糸）を用いた被覆シートの概念図である。
【図４】本発明に係る延伸反射テープ（緯糸）と黒色化繊等（経糸）を用いた被覆シート（上面）である。（繊維密度８〜１4本/吋）
【図５】本発明に係る延伸反射テープ（緯糸）と複合テープ等（経糸）を用いた被覆シート（上面）である。
【図６】本発明に係る延伸反射テープ（緯糸）と黒色化繊等（経糸）を用いた被覆シート（下面）である。（繊維密度８〜１4本/吋）
【図７】本発明に係る延伸反射テープ（緯糸）と複合テープ等（経糸）を用いた被覆シート（下面）である。
【図８】本発明に係る遮光率測定装置の概念図である。
【発明を実施するための形態】
【００５７】
本発明を実施するための茶樹用被覆シートについて図を参照して説明する。
【００５８】
図１は、緯糸に本発明に係る延伸反射テープ３１を用い、経糸として従来の、モノフィラメント２１と黒色化繊テープ２２の組み合わせを用いた、経糸が１浮き３沈みのパターンを繰り返す綾織りによる被覆シート１１の概念図である。    
【００５９】
図２は、緯糸に本発明に係る延伸反射テープ３１を用い、経糸として、モノフィラメント２１と複合テープ（黒色化繊の上面に蒸着によるアルミニウム層を設けたもの）２３の組み合わせを用いた、平織りによる被覆シート１２の概念図である。図２Aは上面（外側面）を図２Bは下面（内側の茶樹に接触する面）を示す。
【００６０】
図３は、緯糸に本発明に係る延伸反射テープ３１を用い、経糸として従来の、モノフィラメント２１と黒色化繊テープ２２の組み合わせを用いた、経糸が１浮き３沈みのパターンを繰り返す綾織りであり、かつ、絡み織による被覆シート１３の概念図である。モノフィラメントと交差する緯糸の部分には絡み織による隙間３２が生じる。
【００６１】
図４は図３による被覆シートを繊維密度をインチ当り８本、１０本、１２本、１４本として製織した写真（上面）である。図６は同じ内容の写真（下面）である。綾織りにより本発明に係る延伸反射テープが上面に現れる比率が高いため、上面は白色優位、下面は黒色優位となっている。
【００６２】
図５は図２Aに係る被覆シートを図６は図２Bに係る被覆シートを示す。上面は本発明に係る延伸反射テープとアルミニウム蒸着複合テープによりほぼ全面的に白色を呈している。
【００６３】
上述のように、本発明に係る延伸反射テープは、可視光領域から近赤外線領域の太陽光等の反射効果により、茶樹用被覆シートの蓄熱防止効果を高めること、紫外光領域の太陽光等を吸収することによる選択的遮光性を示すことの効果を有する。その組み合わせに限定されるものではないが、本発明に係る延伸反射テープを緯糸として用い、従来の黒色化繊用テープタイプ、複合スリットテープタイプを経糸の１つとして経緯組み合わせて製織することにより、遮光性を保持しつつ本発明に係る機能を発揮でき、より実用的なものとすることができる。
【００６４】
緯糸として使用する素材としては、ポリオレフィン製延伸テープに用いられるポリオレフィン樹脂としては高密度ポリエチレン、直鎖状低密度ポリエチレン、エチレンー酢酸ビニル共重合体、エチレンーアクリル酸エステル共重合体、ポリプロピレン等が挙げられる。ポリプロピレンとしては、プロピレン単独重合体、エチレンープロピレンブロック共重合体、あるいはエチレンープロピレンランダム共重合体、またはそれらの混合物を使用することが出来る。
【００６５】
これらの中で、延伸テープの強度等の機械的物性や、製造時の押出成形性、延伸性等を勘案すると高密度ポリエチレン、ポリプロピレンが好ましく、メルトフローレートが高密度ポリエチレンで0.6〜1.0ｇ/10分、ポリプロピレンで0.8〜6ｇ/10分のものが好ましい。
【００６６】
本発明の組成物において、前記ポリオレフィン樹脂と混合するフィラー（無機充填剤）は、従来から延伸テープ用フィルムの製造において使用される公知のものが使用される。例えば、炭酸カルシウム、酸化チタン、タルク、硫酸カルシウム、亜硫酸カルシウム、燐酸カルシウム、炭酸マグネシウム、水和珪酸、無水珪酸、ソーダ灰、硫酸バリウム、その他無機物または無機物を主体とする有機金属塩等を挙げることができる。これらの例示のうち、硫酸バリウム、酸化チタン、炭酸カルシウム、タルク等が好ましく、特に粒径が小さく表面積の大きい酸化チタン、炭酸カルシウムが好ましい。白色顔料としてのフィラーには、酸化チタン、硫酸バリウム等がある。紫外光吸収性を有する白色顔料の観点から酸化チタン等が好ましいが、他の白色顔料も排除されない。
【００６７】
本発明において前記無機充填剤、特に炭酸カルシウムの粒径は得られるポリオレフィン製薄肉テープの形成、及び反射に大きく影響することから0.1〜15μｍであり、平均粒径が3〜6μｍであることが好ましい。粒径が小さいとボイドの発生が難しく、またテープ表面のミクロな凹凸の形成ができない。また粒径が大きいもの、含有量が多い場合、均等分散が難しく、製膜が保てず未延伸フィルムに穴あき（フィッシュアイ）現象を発生させ、延伸ができずテープ化が困難となる。
【００６８】
酸化チタンは顔料として用いられ、かつ、紫外線を吸収することで遮蔽に有効である。可視光から近赤外線領域においては反射による遮蔽に効果が得られる。その場合、粒径は特に制限されないが本発明の反射・遮蔽の効果をもたらすため、一般的に顔料用に供される0.2〜0.3μｍの粒径が使用できる。
【００６９】
本発明の組成には必要に応じて、光安定剤、酸化防止剤、帯電防止剤、結晶核剤、界面活性剤、発泡剤、難燃剤、分散剤等の公知の各種添加剤が本発明の効果を阻害しない範囲で配合されてよい。
また、前記ポリオレフィン樹脂と前記無機充填剤とを混合する方法は特に限定されず、公知の方法が採用できる。
【００７０】
次いで、本発明のポリオレフィン製反射テープの製造方法について説明する。先ず、製膜方法については公知の方法、例えばＴダイ水冷方式、Ｔダイチルロール方式、水冷、及び空冷インフレーション方式等が挙げられる。本発明の最大の特徴は製膜の厚みを薄肉にすることであり、空冷インフレーション方式が好ましい。
【００７１】
但し、織編成したクロスに剛性、機械的物性を必要とする場合において、本発明の特徴を維持する目的で前記製膜方法に多層ダイスを使用して共押出することが出来る。その場合、表層に前記組成、及び厚みとすることが必要である。
【００７２】
また別の方法として、フィルムの流れ方向に凹凸（スジ入り）を付けてその凹の部分が前記組成、及び厚みとすることが必要である。
【００７３】
次いで得られた未延伸フィルムを延伸後の繊度に応じた幅にスリットする。スリットは公知の方法、例えばスリットする幅に組まれたレザー刃、あるいはロータリーカッター（丸刃）等が挙げられる。
【００７４】
次いでスリットされた未延伸テープを所定の倍率で熱を加えながら流れ方向に引き伸ばすことで織編布に適した、繊度（テープの太さ）、幅、厚み形状、更には機械的物性を付与するものである。
【００７５】
一般に未延伸フィルムを延伸することでポリオレフィン樹脂と無機充填剤との界面において剥離が起こり空隙（ボイド）が出来ることが知られている。    
本発明の特徴である前記無機充填剤添加の前記未延伸フィルムを延伸して薄くすることによってボイド発生と同時に内在した微粒子を延伸テープ表面に顕在化させることによって表面突起形成の効果を得るものである。最終厚みが確保できれば延伸倍率は特に限定されないが好ましくは4〜９倍の範囲である。
【００７６】
次いで織編布の寸法安定性等の為に延伸によって発生した歪を加熱緩和して除去する。  延伸テープの繊度（太さ）は特に限定されるものではないが織編布としての成形性から100〜3000デシテックス（以下、ｄｔと称す）であり、好ましくは200〜2000ｄｔの範囲である。
【００７７】
次いで黒色化繊用テープを経糸として挿入するものに関しては全波長域の遮光を高め、カーボンブラックによる吸熱を防止する目的で綾織とし前記緯糸の下に3/4以上隠れるような構造とすることが好ましい。又同様に複合フィルムを所定の幅にスリットし経糸の一種として挿入するものにあってはシルバーを光の反射、遮熱効果を持たせ、黒色面を裏面（茶葉に接触する面）とし遮光を高めるものが好ましい。
【実施例】
【００７８】
以下、従来技術としての比較例、及び本発明に係る実施例を示すが、本発明はこれらの実施例に制限されるものではない。尚、比較例、及び実施例に掲載した物性測定値は以下に示す方法によって行ったものである。
１）遮熱測定
図８に係る装置により遮熱測定を行なった。
２）通気性測定
JIS  L  1096  A法（フラジール形法）
３）拡散反射率、透過率
（株）島津製作所製  SolidSpec 3700DUV
［比較例１］
【００７９】
従来技術として比較例１に係る遮光率、シート温度等を表１に示す。
比較例は従来より一般的に使用され、市販されている黒色化繊シートである。詳細には経糸を高密度ポリエチレン（ＭＩ＝0.6ｇ/10分、密度＝0.959、融点＝134℃）製カーボンブラックで調色されたモノフィラメント560dtを5.35本/吋を配し2本を1組とする絡み織りで1組毎の間隔が約1ｃｍとなるような仕様とし、緯糸に高密度ポリエチレン（ＭＩ＝0.6ｇ/10分、密度＝0.959、融点＝134℃）カーボンブラックで調色された1060dt、2200dtを挿入、絡み織したもので遮光率70％、85％と異なる2点、同様に遮光率95％と異なるもので平織り品、更にラッセル（経編）された遮光率85％品の合計4点、比較試験を行った。
【表１】
2020198807.tif 000003
【００８０】
比較例１は黒色化繊による吸光性と製織密度・製織法の組み合わせにより所望の遮光率を得ているが、シート温度は７９度以上とかなりの高温になっている。又、可視光領域と紫外光領域の遮光率はほとんど同じである。
［比較例２］
【００８１】
比較例２に係る遮光率、シート温度等を表２に示す。
現在高級茶用の被覆遮光シートとの比較として、詳細には経糸を高密度ポリエチレン（ＭＩ＝0.6ｇ/10分、密度＝0.959、融点＝134℃）製カーボンブラックで調色されたモノフィラメント310tを10.7本/吋を配し1か所に4本集中し、実施例1同様に経糸4本と4本の間を約1ｃｍ離した状態のところに前記片面がアルミ蒸着による反射性能を有し、片面がブラック色の複合スリットテープ、幅7ｍｍを挿入、緯糸は高密度ポリエチレン（ＭＩ＝0.6ｇ/10分、密度＝0.959、融点＝134℃）製カーボンブラックで調色されたモノフィラメント310tを14.4本/吋とする平織り品を評価した。
【表２】
2020198807.tif 000004
【００８２】
比較例２は、経糸として、反射率の向上を得るアルミニウムと黒色化繊の複合テープを採用している。緯糸はシート温度の上昇を抑えるために黒色のモノフィラメントのみとなっている。比較例２に係るシートはシート温度の上昇をほぼ完全に抑えつつ、直掛け用として十分な遮光性を有している。
【実施例１】
【００８３】
実施例１に係る遮光率、シート温度等を表３に示す。
一般的な黒色化繊仕様の遮光シート、詳細には経糸を高密度ポリエチレン（ＭＩ＝0.6ｇ/10分、密度＝0.959、融点＝134℃）製カーボンブラックで調色されたモノフィラメント560dtを5.35本/吋を配し2本を1組とする絡み織りで1組毎の間隔が約1ｃｍとなるような仕様とし、絡み間隔1ｃｍの間に一般黒色化繊の緯糸に使用される高密度ポリエチレン（ＭＩ＝0.6ｇ/10分、密度＝0.959、融点＝134℃）カーボンブラックで調色された1060dt、テープ幅6.4ｍｍを挿入した。その製織方法は4リピートとし表に1上がり、裏に3下るような綾織りとした。緯糸は本発明に係る延伸反射テープ1100dtを使用した。延伸反射テープの組成は、樹脂（高密度ポリエチレン）７３．３重量％、含有する顔料として酸化チタン（平均粒径０．２μｍ  ４．２重量％）及び炭酸カルシウム（平均粒径  ５〜６μｍ  ２１．６重量％）、耐候剤  ０．８重量％、他０．１重量％である。緯密度を8,10,12,14本/吋として絡み織した。
【表３】
2020198807.tif 000005
【００８４】
実施例１は、比較例１に係る黒色化繊と対比し、シート温度が約２０度低下している。遮光率は製織密度により７７〜９３％程度となっており、直掛け用、棚掛け用のいずれにも用いることができる。又、紫外光の遮光率は可視光の遮光率と対比し４％程度高い。
【実施例２】
【００８５】
実施例２に係る遮光率、シート温度等を表４に示す。
高級茶用の遮光シートで詳細には経糸を高密度ポリエチレン（ＭＩ＝0.6ｇ/10分、密度＝0.959、融点＝134℃）製カーボンブラックで調色されたモノフィラメント310tを10.7本/吋を配し1か所に4本集中し、実施例1同様に経糸4本と4本の間を約1ｃｍ離した状態のところに前記片面がアルミ蒸着による反射性能を有し、片面がブラック色の複合スリットテープ、幅7ｍｍを挿入、緯糸は実施例1と同様に紫外線吸収、可視から近赤外線反射特性の本発明に係る延伸反射テープ1100dtを使用し、密度を14.4本/吋とする平織りとした。延伸反射テープの組成は実施例１と同じである。表3にその結果を示す。
【表４】
2020198807.tif 000006
【００８６】
実施例２は実施例１より更に高い遮光率かつ低いシート温度となっている。アルミ蒸着による複合テープを使用した比較例２と対比しても、シート温度は同等であり、遮光率は１０％程度高くなっている。さらに、紫外光の遮光率は可視光の遮光率と対比し３％高い。
【００８７】
実施例及び比較例についての評価基準設定を表５，実施例及び比較例の評価まとめを表６に示す。
【表５】
2020198807.tif 000007
【表６】
2020198807.tif 000008
【００８８】
評価基準として、遮光率については、〇を一般煎茶用黒色化繊の基準、◎を碾茶用として官能検査で評価されるレベルとして設定した。シートの遮熱については、〇を熱による葉焼けについて問題ないと考えられる判断レベルとして設定した。通気性については、〇を風の影響で茶葉に影響のないと考えられるレベルとして設定した。
【００８９】
評価まとめでは、実施例１，２共にシートの遮熱性については上記基準を満たした。又、遮光率についても一般煎茶用黒色化繊の基準を満たし、特に紫外光については選択的な遮光率性を示し、非常に高い遮光率を示した。実施例２に係るシートは１枚のみで棚掛け用シートとしての機能を発揮できる可能性がある。なお、実施例２の通気性が劣ることによる影響は遮熱性が非常に高いことにより、相当程度相殺されるものと考えられる。    
【産業上の利用可能性】
【００９０】
本発明は、棚掛け用及び直掛け用被覆シートとして有用なものである。日本茶の需要は急須で淹れる煎茶の需要が低迷している一方、食品に添加される広い意味の抹茶需要が輸出を含めて急増している。この需要増に対応するためには、被覆栽培をより効果的かつ効率よく改善していく必要がある。本発明はその必要性に応えるものであり、産業上の利用可能性が高い。
【符号の説明】
【００９１】
１      被覆シート
１１    綾織りによる被覆シート
１２A  平織りによる被覆シート（経糸に複合テープ使用  上面）  
１２B  平織りによる被覆シート（経糸に複合テープ使用  下面）
１３    綾織りかつ絡み織による被覆シート
２      経糸
２１    モノフィラメント
２２    黒色化繊テープ
２３    複合テープ（黒色化繊の上面にアルミニウム蒸着）
３      緯糸
３１    本発明に係る延伸反射テープ
３２    絡み織による緯糸間の隙間
４      遮光率測定
４１    ランプ
４２    照度計
４３    試料
４４    黒体
【図１】
2020198807.tif 000009
【図２Ａ】
2020198807.tif 000010
【図２Ｂ】
2020198807.tif 000011
【図３】
2020198807.tif 000012
【図４】
2020198807.tif 000013
【図５】
2020198807.tif 000014
【図６】
2020198807.tif 000015
【図７】
2020198807.tif 000016
【図８】
2020198807.tif 000017